(57)【要約】      （修正有）【課題】抗菌性に優れ、且つ抗菌性能の長期持続性に優れた抗菌性樹脂フィルム及びランドリーバッグを提供する。【解決手段】単層又は複数層からなる抗菌性樹脂フィルムであって、少なくとも一層に、側鎖にアミノ基を有するポリビニルアルコール系重合体を含有することを特徴とする抗菌性樹脂フィルム。前記ポリビニルアルコール系重合体は、アミノ基を有する構造単位を、ポリビニルアルコール系重合体の全構造単位１００モル％に対して０．１〜３０モル％含む抗菌性樹脂フィルム。前記ポリビニルアルコール系重合体はケン化度が７０〜９９．５モル％である。【選択図】なし【特許請求の範囲】
【請求項１】
単層又は複数層からなる抗菌性樹脂フィルムであって、
少なくとも一層に、側鎖にアミノ基を有するポリビニルアルコール系重合体を含有する、
ことを特徴とする抗菌性樹脂フィルム。  
【請求項２】
前記ポリビニルアルコール系重合体は、アミノ基を有する構造単位を、ポリビニルアルコール系重合体の全構造単位１００モル％に対して０．１〜３０モル％含む、請求項１に記載の抗菌性樹脂フィルム。
【請求項３】
前記ポリビニルアルコール系重合体は、ケン化度が７０〜９９．５モル％である、請求項１又は２に記載の抗菌性樹脂フィルム。
【請求項４】
前記抗菌性樹脂フィルムは複数層からなり、前記側鎖にアミノ基を有するポリビニルアルコール系重合体を含有する層と、側鎖にアミノ基を有しないポリビニルアルコール系重合体を含有する層とを含む、請求項１〜３のいずれかに記載の抗菌性樹脂フィルム。
【請求項５】
請求項１〜４のいずれかに記載の抗菌性樹脂フィルムを用いてなる、ランドリーバッグ。
【発明の詳細な説明】
【技術分野】
【０００１】
本発明は、抗菌性樹脂フィルム及びランドリーバッグに関する。
【背景技術】
【０００２】
従来より、樹脂製品に抗菌性を付与するため、樹脂に抗菌剤を添加することが検討されており、特に、医療分野においてこのような検討が必要とされている。
【０００３】
医療分野では、血液、体液、排泄物等によって汚染された医療器具類やリネン類が、洗浄、殺菌されて再使用される。これらの医療器具類やリネン類を回収、運搬、洗浄、殺菌等する工程において、それに携わる従事者が、汚染された医療器具やリネン類に付着した汚染物質に直接的または間接的に接触することによる二次感染が問題となっている。このため、汚染された医療器具やリネン類を回収等する際に、従事者が汚染物質に接触しないように、抗菌剤を含有する樹脂製品によりランドリーバッグ等を形成し、汚染物質を封入する必要がある。
【０００４】
このような、抗菌剤を含有する樹脂製品として、例えば、ポリビニルアルコール（以下、ＰＶＡとも示す）系合成繊維中に、高分子ポリアミンもしくは高分子ポリカルボン酸、及び抗菌性物質を含有する抗菌繊維や（特許文献１参照）、抗菌性等を有する化合物がシクロデキストリンの分子構造の内部に包接されたシクロデキストリン包接化合物等からなるＰＶＡフィルム（特許文献２参照）が提案されている。
【０００５】
しかしながら、上述の樹脂製品は、ポリマー系の抗菌性物質等を用いているので、当該抗菌性物質等が均一に分散し難く、抗菌性を発揮できない部分が生じるため抗菌性に劣るという問題がある。
【０００６】
また、抗菌剤を含有する樹脂製品として、例えば、抗菌剤としてイミダゾール系やピレスロイド系の薬剤等を用いたクリーニング用袋（特許文献３参照）、抗菌性ゼオライト粒子および３０℃の水に浸漬時の重量膨潤度が２．０以下であるビニルアルコール系重合体からなる抗菌性フィルム（特許文献４参照）が提案されている。
【０００７】
しかしながら、上述の樹脂製品は、抗菌剤として有機化合物や無機化合物を用いているので経時的に抗菌剤のブリードアウトを生じ、抗菌性能の長期持続性に劣るという問題がある。
【０００８】
よって、抗菌性に優れ、且つ抗菌性能の長期持続性に優れた樹脂製品の開発が望まれている。
【先行技術文献】
【特許文献】
【０００９】
【特許文献１】特開平１１−１２４７２３号公報
【特許文献２】特開平１１−１１６７５６号公報
【特許文献３】特開平５−１７０２６７号公報
【特許文献４】特開平４−７３３５号公報
【発明の概要】
【発明が解決しようとする課題】
【００１０】
本発明は、上記の問題に鑑みてなされたものであり、抗菌性に優れ、且つ抗菌性能の長期持続性に優れた抗菌性樹脂フィルム及びランドリーバッグを提供することを目的とする。
【課題を解決するための手段】
【００１１】
本発明者等は、上記目的を達成すべく鋭意研究を重ねた結果、単層又は複数層からなり、少なくとも一層に、側鎖にアミノ基を有するポリビニルアルコール系重合体を含有する抗菌性樹脂フィルム、及び当該抗菌性樹脂フィルムを用いてなるランドリーバッグによれば、上記目的を達成できることを見出し、本発明を完成するに至った。
【００１２】
即ち、本発明は、下記の抗菌性樹脂フィルム及びランドリーバッグに関する。
１．単層又は複数層からなる抗菌性樹脂フィルムであって、
少なくとも一層に、側鎖にアミノ基を有するポリビニルアルコール系重合体を含有する、
ことを特徴とする抗菌性樹脂フィルム。
２．前記ポリビニルアルコール系重合体は、アミノ基を有する構造単位を、ポリビニルアルコール系重合体の全構造単位１００モル％に対して０．１〜３０モル％含む、上記項１に記載の抗菌性樹脂フィルム。
３．前記ポリビニルアルコール系重合体は、ケン化度が７０〜９９．５モル％である、上記項１又は２に記載の抗菌性樹脂フィルム。
４．前記抗菌性樹脂フィルムは複数層からなり、前記側鎖にアミノ基を有するポリビニルアルコール系重合体を含有する層と、側鎖にアミノ基を有しないポリビニルアルコール系重合体を含有する層とを含む、上記項１〜３のいずれかに記載の抗菌性樹脂フィルム。
５．上記項１〜４のいずれかに記載の抗菌性樹脂フィルムを用いてなる、ランドリーバッグ。
【００１３】
以下、本発明の抗菌性樹脂フィルム及びランドリーバッグについて詳細に説明する。
【００１４】
本発明の抗菌性樹脂フィルムは、単層又は複数層からなり、少なくとも一層に、側鎖にアミノ基を有するポリビニルアルコール系重合体を含有する。上記抗菌性樹脂フィルムは、これを構成する層のうち少なくとも一層が、側鎖にアミノ基を有するポリビニルアルコール系重合体を含有することにより抗菌性を示すので、樹脂に抗菌剤を添加して抗菌性を付与する場合に生じる、樹脂フィルム中での抗菌剤の偏在が抑制されており、樹脂フィルム全域にわたって抗菌性を示すことができるので、優れた抗菌性を示す。
【００１５】
また、本発明の抗菌性樹脂フィルムは、少なくとも一層に、側鎖にアミノ基を有するポリビニルアルコール系重合体を含有することにより抗菌性を示すので、樹脂に抗菌剤を添加して抗菌性を付与する場合に生じるような、抗菌剤のブリードアウトが生じないので、抗菌性能の長期持続性に優れている。
【００１６】
すなわち、本発明によれば、抗菌性及び抗菌性能の長期持続性に優れた抗菌性樹脂フィルムとすることができ、当該抗菌性樹脂フィルムを用いてなるランドリーバッグとすることにより、抗菌性に優れ、且つ抗菌性能の長期持続性に優れたランドリーバッグを提供することが可能となる。
【００１７】
また、医療分野においては、二次感染を防ぐために、ランドリーバッグに封入された医療器具やリネン等を取り出さずに洗浄できなければならない。このため、ランドリーバッグに用いられる抗菌性樹脂フィルムには、医療器具等を封入した状態で薬液に浸漬することにより溶解することが必要であり、水溶性が要求される。なお、医療用途の場合、ランドリーバッグに封入された医療器具やリネン等は、殺菌を目的として８０℃以上の温水で洗浄されることがあり、このような用途に用いる場合、抗菌性樹脂フィルムは必ずしも冷水に可溶であることは必要ではなく、温水に対し可溶であればよい。
【００１８】
本発明の抗菌性樹脂フィルムは、少なくとも一層に、側鎖にアミノ基を有するポリビニルアルコール系重合体を含有する層を含有しているので当該層が水溶性を示し、後述する他の層も水溶性樹脂を用いて形成することにより、抗菌性樹脂フィルムが水溶性を示す。これにより、本発明の抗菌性樹脂フィルムを用いてランドリーバッグを形成した場合、ランドリーバッグに医療器具やリネン等を封入した状態で薬液に浸漬することによりランドリーバッグが溶解して消失するので、従事者が汚染された医療器具等を取り出す作業が不要となり、二次感染を抑制することができる。
【００１９】
以下、本発明の抗菌性樹脂フィルム及びランドリーバッグについて詳細に説明する。
【００２０】
１．抗菌性樹脂フィルム
本発明の抗菌性樹脂フィルムは、単層又は複数層からなり、少なくとも一層に、側鎖にアミノ基を有するポリビニルアルコール系重合体を含有する。
【００２１】
上記側鎖にアミノ基を有するポリビニルアルコール系重合体としては、側鎖にアミノ基を有しており、ビニルアルコール構造単位を有していれば特に限定されないが、ポリビニルアルコール系重合体内に下記一般式（１）で示される、アミノ基を有する構造単位を含むものが挙げられる。
【００２２】
【化１】
2015010097.tif 000002
【００２３】
式中、Ｒ１、Ｒ２はそれぞれ独立して、水素原子、アルキル基又はホルミル基を表す。
【００２４】
上記式（１）において、Ｒ１は水素原子が好ましい。また、Ｒ２は水素原子、又はホルミル基が好ましく、水素原子がより好ましい。
【００２５】
上記ポリビニルアルコール系重合体は、上記式（１）で示されるアミノ基を有する構造単位を、ポリビニルアルコール系重合体の全構造単位１００モル％に対して０．１〜３０モル％含むことが好ましい。上記アミノ基を有する構造単位が少な過ぎると、樹脂フィルムが抗菌性を十分に発揮できないおそれがある。多過ぎると、側鎖に水酸基を有する構造単位が相対的に少なくなり、抗菌性樹脂フィルムが水溶性に劣るおそれがあり、このため、当該抗菌性樹脂フィルムを用いてランドリーバッグ等を形成し、使用後に水に溶解させて処理する際に、処理性に劣るおそれがある。
【００２６】
上記ポリビニルアルコール系重合体は、更に、下記一般式（２）で示される、ビニルアルコール構造単位を含む。
【００２７】
【化２】
2015010097.tif 000003
【００２８】
このようなビニルアルコール構造単位を含むことで、抗菌性樹脂フィルムに水溶性を付与することができ、当該抗菌性樹脂フィルムを用いて形成されたランドリーバッグ等を、使用後に内容物とともに水に浸漬することで、ランドリーバッグ等を溶解させて処理することが可能となる。
【００２９】
上記ポリビニルアルコール系重合体は、上記式（２）で示されるビニルアルコール構造単位を、ポリビニルアルコール系重合体の全構造単位１００モル％に対して４９〜９９．４モル％含むことが好ましく、６０〜９９モル％含むことがより好ましい。ビニルアルコール構造単位が少な過ぎると、樹脂フィルムの水溶性が劣るおそれがあり、多過ぎると、水酸基間の水素結合が強くなり、水溶性が低下するおそれがある。
【００３０】
上記ポリビニルアルコール系重合体は、更に、下記一般式（３）で示される、ビニルアルキルエステル構造単位を含んでいてもよい。
【００３１】
【化３】
2015010097.tif 000004
【００３２】
式中、Ｒ３は、水素原子又はアルキル基を表す。
【００３３】
上記式（３）において、Ｒ３としては、炭素数１〜１０のアルキル基が好ましく、炭素数１〜５のアルキル基がより好ましく、メチル基が更に好ましい。
【００３４】
上記ポリビニルアルコール系重合体は、上記式（２）で示されるビニルアルコール構造単位と、上記式（３）で示されるビニルアルキルエステル構造単位とを、これらの合計で、ポリビニルアルコール系重合体の全構造単位１００モル％に対して７０〜９９．９モル％含むことが好ましく、７０〜９９．５モル％含むことがより好ましい。
【００３５】
上記側鎖にアミノ基を有するポリビニルアルコール系重合体としては、また、下記一般式（４）で示されるポリビニルアルコール系重合体を好適に用いることができる。
【００３６】
【化４】
2015010097.tif 000005
【００３７】
式中、ｍ及びｎは、ｍ＋ｎが７０〜９９．９となる数であり、ｘ及びｙは、ｘ＋ｙが０．１〜３０となる数である。
【００３８】
側鎖にアミノ基を有するポリビニルアルコール系重合体として、上記一般式（４）で示されるポリビニルアルコール系重合体を用いることにより、樹脂フィルムが特に優れた抗菌性を示し、且つ適度な水溶性を示すことができる。
【００３９】
上記側鎖にアミノ基を有するポリビニルアルコール系重合体は、本発明の目的を阻害しない範囲において、更に他のモノマーが共重合したものであってもよい。かかる他のモノマーとしては、例えばエチレン、プロピレン、イソブチレン、α−オクテン、α−ドデセン、α−オクタデセン等のオレフィン類、アクリル酸、メタクリル酸、クロトン酸、マレイン酸、無水マレイン酸、イタコン酸等の不飽和酸類あるいはその塩あるいはモノ又はジアルキルエステル等、アクリロニトリル、メタクリロニトリル等のニトリル類、アクリルアミド、メタクリルアミド等のアミド類、エチレンスルホン酸、アリルスルホン酸、メタアリルスルホン酸等のオレフィンスルホン酸あるいはその塩、アルキルビニルエーテル類、Ｎ−アクリルアミドメチルトリメチルアンモニウムクロライド、アリルトリメチルアンモニウムクロライド、ジメチルアリルビニルケトン、Ｎ−ビニルピロリドン、塩化ビニル、塩化ビニリデン、ポリオキシエチレン（メタ）アリルエーテル、ポリオキシプロピレン（メタ）アリルエーテルなどのポリオキシアルキレン（メタ）アリルエーテル、ポリオキシエチレン（メタ）アクリレート、ポリオキシプロピレン（メタ）アクリレート等のポリオキシアルキレン（メタ）アクリレート、ポリオキシエチレン（メタ）アクリルアミド、ポリオキシプロピレン（メタ）アクリルアミド等のポリオキシアルキレン（メタ）アクリルアミド、ポリオキシエチレン（１−（メタ）アクリルアミド−１，１−ジメチルプロピル）エステル、ポリオキシエチレンビニルエーテル、ポリオキシプロピレンビニルエーテル、ポリオキシエチレンアリルアミン、ポリオキシプロピレンアリルアミン、ポリオキシエチレンビニルアミン、ポリオキシプロピレンビニルアミン等を挙げることができる。
【００４０】
上記側鎖にアミノ基を有するポリビニルアルコール系重合体は、ケン化度が７０〜９９．５モル％であることが好ましい。ケン化度が低過ぎると、抗菌性樹脂フィルムが水溶性に劣るおそれがあり、当該抗菌性樹脂フィルムを用いてランドリーバッグ等を形成し、使用後に水に溶解させて処理する際に、処理性に劣るおそれがある。高過ぎると、水酸基間の水素結合が強くなり、水溶性が低下するおそれがある。
【００４１】
なお、上記ケン化度とは、アミノ基を有するポリビニルアルコール系重合体において、上記一般式（２）で示されるビニルアルコール構造単位と、上記一般式（３）で示されるビニルアルキルエステル構造単位との合計に対する、上記一般式（２）で示されるビニルアルコール構造単位の割合をモル％で示した値であり、例えば、上記一般式（４）で示されるポリビニルアルコール系重合体において、｛ｎ÷（ｎ＋ｍ）｝×１００で示される値である。
【００４２】
上記アミノ基を有するポリビニルアルコール系重合体の重量平均分子量は５，０００〜２，０００，０００ｇ／ｍｏｌであることが好ましい。より好ましくは１０，０００〜１，５００，０００ｇ／ｍｏｌであり、更に好ましくは１５，０００〜１，０００，０００ｇ／ｍｏｌであり、特に好ましくは２０，０００〜５００，０００ｇ／ｍｏｌである。
【００４３】
上記アミノ基を有するポリビニルアルコール系重合体を製造する方法としては特に限定されず、従来公知の方法により製造することができる。このような製造方法としては、ビニルホルムアミド及びビニルアルキルエステル類を共重合させて、得られた共重合体のホルミル基を加水分解してアミノ基を形成し、アルキルエステル基を加水分解してヒドロキシル基を形成する製造方法が挙げられる。
【００４４】
上記アミノ基を有するポリビニルアルコール系重合体を製造する方法としては、例えば、（ａ）９９から１ｍｏｌ％までのＮ−ビニルホルムアミド及び（ｂ）１から９９ｍｏｌ％までの１種類以上のビニルＣ１−Ｃ１０アルキルエステル類を共重合させ、次いで共重合した単位（ａ）からのホルミル基の３０から１００ｍｏｌ％までを加水分解してアミノ基を形成し、共重合した単位（ｂ）からのＣ１−Ｃ１０アルキルエステル基の３０から１００ｍｏｌ％までを加水分解してヒドロキシル基を形成する製造方法が挙げられる。
【００４５】
上記製造方法は、具体的には、次の工程を含む製造方法である。
ａ）Ｎ−ビニルホルムアミドの総量の第１部分を反応器の中に装填する；
ｂ）少なくとも１種類のビニルＣ１−Ｃ１０アルキルエステルの総量の第１部分を反応器の中に装填する；
ｃ）フリーラジカル重合触媒の総量の第１部分を第１触媒流速で反応器の中に連続的に供給する；
ｄ）Ｎ−ビニルホルムアミドの第１部分、少なくとも１種類のビニルＣ１−Ｃ１０アルキルエステルの第１部分を、フリーラジカル重合触媒の存在下で、重合条件下で、第１期間の間接触させる；
ｅ）第１期間の後、Ｎ−ビニルホルムアミドの総量、ビニルＣ１−Ｃ１０アルキルエステルの総量、およびフリーラジカル重合触媒の総量が反応器の中に供給されるまで、重合条件下で、第２期間の間ｎ−ビニルホルムアミドの第２部分をｎ−ビニルホルムアミド流速で反応器の中に連続的に供給し、一方で同時に少なくとも１種類のビニルＣ１−Ｃ１０アルキルエステルの第２部分を反応器の中にエステル流速で供給し、一方で同時にフリーラジカル重合触媒の第２部分を反応器の中に第２触媒流速で供給する；続いて、
ｆ）第３期間の間、ｎ−ビニルホルムアミドおよび少なくとも１種類のビニルＣ１−Ｃ１０アルキルエステルをフリーラジカル重合触媒の存在下で反応器中において重合条件下で接触させて、ポリビニルホルムアミドおよび１種類以上のポリビニルＣ１−Ｃ１０アルキルエステル類を含む中間体コポリマーを生成し、ここで、第３期間は反応器中の中間体コポリマーの固体含有量が約２０重量％以上約７０重量％以下である時に終了する；続いて、
ｇ）コポリマーを、酸性または塩基性条件のどちらかの下で鹸化して中間体ポリビニルアミド−ポリビニルアルコールコポリマーを生成する；続いて、
ｈ）その中間体ポリビニルアミド−ポリビニルアルコールコポリマーを、酸性または塩基性条件のどちらかの下で加水分解して水溶性コポリマーを生成する。
【００４６】
本発明の抗菌性樹脂フィルムは、少なくとも一層に上記側鎖にアミノ基を有するポリビニルアルコール系重合体を含有する層が含まれていればよい。
【００４７】
上記少なくとも一層に上記側鎖にアミノ基を有するポリビニルアルコール系重合体を含有する層には、本発明の抗菌性樹脂フィルムの抗菌性及び抗菌性能の長期持続性を妨げなければ、抗菌剤を含有していてもよい。抗菌剤としては、特に限定されず、従来公知のものを用いることができる。上記抗菌剤としては、例えば、市販の有機、無機抗菌剤が挙げられ、具体的には、マグネシウムまたはカルシウムと銅または亜鉛の複合金属水酸化物、または酸化物、銀、銅、亜鉛、チタン等の酸化物、銀、銅、亜鉛、カルシウム、マグネシウム等抗菌性金属の単独もしくは混合状態のイオン性物質、銀、銅、亜鉛をシリカガラス、ゼオライト、リン酸ジルコニウム等に担持された水不溶性複合体、有機抗菌剤単独もしくは有機抗菌剤と無機担体混合物または複合物、もしくは有機抗菌剤と無機抗菌剤混合物または複合物等が挙げられる。
【００４８】
上記抗菌剤を用いると、ブリードアウトを生じ、抗菌性樹脂フィルムの抗菌性能が経時的に変化するので、本発明の抗菌性樹脂フィルムは、抗菌剤を含有しないことが好ましい。  
【００４９】
本発明の抗菌性樹脂フィルムは、上記側鎖にアミノ基を有するポリビニルアルコール系重合体を含有する層単層で形成されていてもよいし、少なくとも一層に、上記側鎖にアミノ基を有するポリビニルアルコール系重合体を含有する層を備えていれば、複数層で形成されていてもよい。
【００５０】
上記抗菌性樹脂フィルムの厚みは特に限定されず、所望の製品に適した厚みとすればよい。
【００５１】
上記抗菌性樹脂フィルムを複数層で形成する場合、少なくとも一層に、上記側鎖にアミノ基を有するポリビニルアルコール系重合体を含有する層を備えていれば、層構成は特に限定されない。すなわち、上記側鎖にアミノ基を有するポリビニルアルコール系重合体を含有する層以外の他の層を備えていてもよい。
【００５２】
上記他の層としては、抗菌性樹脂フィルムの抗菌性及び抗菌性能の長期持続性を妨げなければ特に限定されないが、例えば、側鎖にアミノ基を有しないポリビニルアルコール系重合体を含有する層が挙げられる。上記他の層としてこのような層を採用することで、当該他の層が、上記側鎖にアミノ基を有するポリビニルアルコール系重合体を含有する層の構造単位の構成と類似の構成を有するので、層間密着性に優れた抗菌性樹脂フィルムとすることができる。また、上記他の層としてこのような層を採用した抗菌性樹脂フィルムを用いて後述するランドリーバッグ等を形成すると、ランドリーバッグ等を構成する全ての層がポリビニルアルコール系重合体を含有するので、ランドリーバッグ等が水溶性を示す。これにより、例えば、ランドリーバッグ内に汚染物を入れたまま薬液等に浸漬すれば、ランドリーバッグが溶解して消失するので、汚染物に接触せずに容易に汚染物を洗浄することができる。
【００５３】
図１に、上記抗菌性樹脂フィルムを複数層で形成する場合の層構成の一例を示す。図１において、本発明の抗菌性樹脂フィルム１は、側鎖にアミノ基を有するポリビニルアルコール系重合体を含有する層２と、高分子量の側鎖にアミノ基を有しないポリビニルアルコール系重合体などの引き裂き強度の高い水溶性重合体を含有する層３とを積層することにより形成されている。このような層構成とすることにより、例えば、抗菌性樹脂フィルムを用いて後述するランドリーバッグとする際に、側鎖にアミノ基を有するポリビニルアルコール系重合体を含有する層２を内側とし、高分子量の側鎖にアミノ基を有しないポリビニルアルコール系重合体などの引き裂き強度の高い水溶性重合体を含有する層３を外側とすれば、内側の層２によりランドリーバッグ内での菌の増殖を抑制することができ、且つ外側の層３により内側の層２を保護することができる。
【００５４】
図２に、本発明の抗菌性樹脂フィルムを複数層で形成する場合の層構成の他の一例を示す。本発明の抗菌性樹脂フィルム１は、図２のように、側鎖にアミノ基を有するポリビニルアルコール系重合体を含有する層２を、高分子量の側鎖にアミノ基を有しないポリビニルアルコール系重合体などの引き裂き強度の高い水溶性重合体を含有する層３で両側から挟持する構成としてもよい。
【００５５】
２．ランドリーバッグ
本発明は、上記抗菌性樹脂フィルムを用いてなるランドリーバッグでもある。当該ランドリーバッグは、上記抗菌性樹脂フィルムを材料として形成されていればよく、その大きさ、形状は、回収、運搬等を行う医療器具やリネン類等に合わせて適宜設定すればよい。
【００５６】
上記抗菌性樹脂フィルムを用いてランドリーバッグとする際の成形方法及び接合方法としては特に限定されず、ヒートシールによる接合等、従来公知の方法が挙げられる。
【００５７】
本発明のランドリーバッグは、上記抗菌性樹脂フィルムを用いてなるので、抗菌性及び抗菌性能の長期持続性に優れている。
【発明の効果】
【００５８】
本発明の抗菌性樹脂フィルムは、少なくとも一層に、側鎖にアミノ基を有するポリビニルアルコール系重合体を含有することにより抗菌性を示すので、樹脂に抗菌剤を添加して抗菌性を付与する場合に生じる、樹脂フィルム中での抗菌剤の偏在が抑制されており、樹脂フィルム全域にわたって抗菌性を示すことができるので、優れた抗菌性を示す。
【００５９】
また、本発明の抗菌性樹脂フィルムは、少なくとも一層に、側鎖にアミノ基を有するポリビニルアルコール系重合体を含有することにより抗菌性を示すので、樹脂に抗菌剤を添加して抗菌性を付与する場合に生じるような、抗菌剤のブリードアウトの発生が抑制されているので、抗菌性能の長期持続性に優れている。
【００６０】
このため、本発明の抗菌性樹脂フィルムは、抗菌性に優れ、且つ抗菌性能の長期持続性に優れており、当該抗菌性樹脂フィルムを用いてなるランドリーバッグとすることにより、抗菌性に優れ、且つ抗菌性能の長期持続性に優れたランドリーバッグを提供することができる。
【図面の簡単な説明】
【００６１】
【図１】本発明の抗菌性樹脂フィルムを複数層で形成する場合の層構成の一例を示す断面図である。
【図２】本発明の抗菌性樹脂フィルムを複数層で形成する場合の層構成の一例を示す断面図である。
【発明を実施するための形態】
【００６２】
（実施例）
以下、本発明の実施例について説明する。本発明は、下記の実施例に限定されない。
【００６３】
実施例１
ビニルアセテートモノマー及びＮ−ビニルホルムアミドモノマーを共重合させて、これらのモノマーの共重合体を得た。この共重合体のホルミル基を加水分解して、アミノ基を形成し、アルキル基を加水分解してヒドロキシル基を形成することによって、側鎖にアミノ基を有するポリビニルアルコール系重合体を含有するフィルムを調製した。
【００６４】
得られたフィルムにおいて、側鎖にアミノ基を有するポリビニルアルコール系重合体は、ポリビニルアルコール系重合体の全構造単位１００モル％に対して、アミノ基を有する構造単位を８モル％、ビニルアルコール構造単位を９０モル％、及び、酢酸ビニル構造単位を２モル％含んでいた。
【００６５】
得られたフィルムを用いて、５０℃の温度下で１時間保管した後、０℃の温度下で１時間保管するサイクルを１サイクルとする促進試験を２０サイクル行い、促進試験後のフィルムの表面をリネンで拭き取った。
【００６６】
比較例１
アミン変性していないポリビニルアルコールとして、Ｓｅｌｖｏｌ（登録商標）２０５（セキスイ・スペシャルティ・ケミカルズ・アメリカ社製）を用意し、フィルム状に成形した。得られたフィルムを用いて、実施例１で行った促進試験と同様の促進試験を行った。
【００６７】
比較例２
アミン変性していないポリビニルアルコール樹脂として、Ｓｅｌｖｏｌ（登録商標）２０５（セキスイ・スペシャルティ・ケミカルズ・アメリカ社製）を用意した。この樹脂に、抗菌剤として２−（４−チアゾリル）−ベンゾイミダゾールを１．５ｗｔ％の含有量となるように添加して混合した後、溶融押出を行い、フィルム状に成形した。得られたフィルムを用いて、実施例１で行った促進試験と同様の促進試験を行った。
【００６８】
実施例１、比較例１及び２で得られた促進試験後のフィルムを、それぞれ精製水又は生理食塩水１００重量％に対して５重量％となるように採取して、精製水又は生理食塩水に溶解させて溶解液を調製した。調製した溶解液を、以下の条件で大腸菌の抗菌試験、及び黄色ブドウ球菌の抗菌試験に用いた。また、以下の抗菌試験において、比較のために、フィルムを溶解させていない精製水、及びフィルムを溶解させていない生理食塩水を用意し、それぞれの抗菌試験において比較例３とした。
【００６９】
（大腸菌の抗菌試験）
大腸菌を寒天培地で、３５℃の条件下で１８〜２４時間培養した後、精製水に浮遊させて、菌数が１０７〜１０８／ｍｌとなるようにして、試験菌液を調製した。精製水を用いて調製した、実施例１、比較例１及び２で得られた溶解液、及び比較例３としての精製水を１０ｍｌずつ採取し、それぞれに０．１ｍｌの試験菌液を接種して試験液を調製した。試験菌液接種直後の試験液の生菌数は９．０×１０５／ｍｌであった。
【００７０】
得られた試験液を室温で静置し、１５分、１時間、２４時間後に、それぞれＳＣＤＬＰ培地で１０００倍に希釈し、試験中の生菌数を測定した。測定は、ＳＣＤＬＰ培地を用い、混釈平板培養法で、３５℃で２日間培養して行った。
【００７１】
抗菌性を、測定された生菌数に基づいて、下記の基準に従って評価した。
◎：生菌数１０３未満
○：生菌数１０３以上１０４未満
△：生菌数１０４以上１０５未満
×：生菌数１０５以上
結果を表１に示す。
【００７２】
【表１】
2015010097.tif 000006
【００７３】
（黄色ブドウ球菌の抗菌試験）
黄色ブドウ球菌を寒天培地で、３５℃の条件下で１８〜２４時間培養した後、生理食塩水に浮遊させて、菌数が１０７〜１０８／ｍｌとなるようにして、試験菌液を調製した。生理食塩水を用いて調製した、実施例１、比較例１及び２で得られた溶解液、及び比較例３としての生理食塩水を１０ｍｌずつ採取し、それぞれに０．１ｍｌの試験菌液を接種して試験液を調製した。試験菌液接種直後の試験液の生菌数は７．３×１０５／ｍｌであった。
【００７４】
得られた試験液を室温で静置し、１５分、１時間、２４時間後に、それぞれＳＣＤＬＰ培地で１０００倍に希釈し、試験中の生菌数を測定した。測定は、ＳＣＤＬＰ培地を用い、混釈平板培養法で、３５℃で２日間培養して行った。
【００７５】
抗菌性を、測定された生菌数に基づいて、下記の基準に従って評価した。
◎：生菌数１０３未満
○：生菌数１０３以上１０４未満
△：生菌数１０４以上１０５未満
×：生菌数１０５以上
結果を表２に示す。
【００７６】
【表２】
2015010097.tif 000007
【符号の説明】
【００７７】
１…抗菌性樹脂フィルム、２…側鎖にアミノ基を有するポリビニルアルコール系重合体を含有する層、３…側鎖にアミノ基を有しないポリビニルアルコール系重合体を含有する層
【図１】
2015010097.tif 000008
【図２】
2015010097.tif 000009